(57)【要約】【課題】　画像欠陥を最小化すると同時に電気的特性を改善することが可能な電子写真方式感光体を提供する。【解決手段】　導電性基板を含む支持体４と，上記支持体の上部に形成された第１コーティング層３と，上記第１コーティング層の上部に形成された感光層２とを含み，上記第１コーティング層は，有機溶媒に可溶性の電荷輸送材料，および結合剤樹脂を含むことを特徴とする，電子写真方式感光体が提供される。かかる構成により，支持体と感光層との間に適切な厚さの中間層として第１コーティング層を介在させることができ，支持体からの電子の流入を防ぎ，画像欠陥を最小化する。また，電荷輸送材料を添加して第１コーティング層の厚さによって生じる露光電位上昇を抑制して電気的特性を改善する効果を得る。【選択図】　図１
2004038189.tif 000002
【特許請求の範囲】
【請求項１】
導電性基板を含む支持体と，
　前記支持体の上部に形成された第１コーティング層と，
　前記第１コーティング層の上部に形成された感光層と，
を含み，
　前記第１コーティング層は，有機溶媒に可溶性の電荷輸送材料，および結合剤樹脂を含むことを特徴とする，電子写真方式感光体。
【請求項２】
前記第１コーティング層に含まれる前記電荷輸送材料は，下記化学式（１）の化合物であり，
【化１】
2004038189.tif 000010
　前記化学式（１）中のＲ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ１９，Ｒ２０，Ｒ２１，Ｒ２２，Ｒ２３，およびＲ２４は，それぞれ独立した水素原子，ハロゲン原子，ヒドロキシル基，カルボキシル基，シアノ基，アミノ基，ニトロ基，置換もしくは非置換された炭素原子数１〜２０のアルキル基，置換もしくは非置換された炭素原子数６〜３０のアリル基，置換もしくは非置換された炭素原子数１〜２０のハロゲン化アルキル基，置換もしくは非置換された炭素原子数７〜３０のアルアルキル基，または，置換もしくは非置換された炭素原子数１〜２０のアルコキシ基であることを特徴とする，請求項１に記載の電子写真方式感光体。
【請求項３】
前記化学式（１）の化合物は，下記化学式（２）の化合物であることを特徴とする，請求項２に記載の電子写真方式感光体。
【化２】
2004038189.tif 000011
【請求項４】
前記第１コーティング層に含まれる電荷輸送材料を溶解するための溶媒は，アルコール系溶媒，ハロゲン化溶媒，またはこれらを混合した共溶媒であることを特徴とする，請求項１に記載の電子写真方式感光体。
【請求項５】
前記アルコール系溶媒は，２−クロロエタノールであることを特徴とする，請求項４に記載の電子写真方式感光体。
【請求項６】
前記ハロゲン化溶媒は，１，１，２−トリクロロエタン，クロロホルム，ジクロロメタン，ジクロロエタン，またはこれらの混合溶媒のいずれかであることを特徴とする，請求項４に記載の電子写真方式感光体。
【請求項７】
前記結合剤樹脂は，ポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラール，ポリビニルアセタール，ポリビニルホルマール，ポリスルホン，ポリビニルアルコール，エチルセルロース，フェノール樹脂，ポリイミド，カルボキシ−メチルセルロース，ポリウレタンよりなる群から選択される１の物質または２以上の混合物であることを特徴とする，請求項１に記載の電子写真方式感光体。
【請求項８】
前記結合剤樹脂は，ポリアミドであることを特徴とする，請求項７に記載の電子写真方式感光体。
【請求項９】
前記第１コーティング層の厚さは，１〜５μmであることを特徴とする，請求項１に記載の電子写真方式感光体。
【請求項１０】
前記感光層は，電荷生成材料，電子輸送材料，および正孔輸送材料を全て含む単層型であることを特徴とする，請求項１に記載の電子写真方式感光体。
【請求項１１】
前記感光層は，電荷生成層および電荷輸送層を含む積層型であり，前記電荷生成層は電荷生成材料を含み，前記電荷輸送層は正孔輸送材料および電子輸送材料を含むことを特徴とする，請求項１に記載の電子写真方式感光体。
【請求項１２】
前記電荷生成材料は，フタロシアニン系顔料，アゾ系顔料，キノン系顔料，ぺリレン系顔料，インジゴ系顔料，ビスベンゾイミダゾール系顔料，キナクリドン系顔料，アズレニウム系染料，スクアリリウム系染料，ピリリウム系染料，トリアリルメタン系染料，およびシアニン系染料の有機材料，ならびに，無定形シリコン，無定形セレン，三方晶セレン，テルル，セレン−テルル合金，硫化カドミウム，硫化アンチモン，および硫化亜鉛の無機材料よりなる群から選択される１つ以上の材料であることを特徴とする，請求項１０または１１に記載の電子写真方式感光体。
【請求項１３】
前記正孔輸送材料は，ピレン系，カルバゾール系，ヒドラゾン系，オキサゾール系，オキサジアゾ−ル系，ピラゾリン系，アリルアミン系，アリルメタン系，ベンジジン系，チアゾ−ル系，スチリル系化合物よりなる群から選択される１つ以上の物質であることを特徴とする，請求項１０または１１に記載の電子写真方式感光体。
【請求項１４】
前記電子輸送材料は，ベンゾキノン系，シアノエチレン系，シアノキノジメタン系，フルオレノン系，キサントン系，フェナントラキノン系，無水フタル酸系，チオピラン系，ジフェノキノン系の電荷吸引性低分子化合物，電子輸送性の高分子化合物および電子輸送性を有する顔料よりなる群から選択される１つ以上の物質であることを特徴とする，請求項１０または１１に記載の電子写真方式感光体。
【請求項１５】
前記感光層は，結合剤樹脂をさらに含むことを特徴とする，請求項１０または１１に記載の電子写真方式感光体。
【請求項１６】
前記結合剤樹脂は，ポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラール，ポリビニルアセタール，ポリビニルホルマール，ポリスルホン，ポリビニルアルコール，エチルセルロース，フェノール樹脂，ポリアミド，カルボキシ−エチルセルロース，およびポリウレタンよりなる群から選択される１つ以上の物質であることを特徴とする，請求項１５に記載の電子写真方式感光体。
【請求項１７】
前記感光層の厚さは，５〜５０μmの範囲であることを特徴とする，請求項１に記載の電子写真方式感光体。
【請求項１８】
前記感光層は，可塑剤，レベリング剤，分散安定剤，酸化防止剤，および光劣化防止剤よりなる群から選択されるいずれか１つ以上の添加剤をさらに含むことを特徴とする，請求項１に記載の電子写真方式感光体。
【請求項１９】
請求項１から１８のいずれか１つに記載の感光体を採用したことを特徴とする，電子写真現像用液体トナー。
【請求項２０】
ドラムと，
　前記ドラム上に位置した電子写真方式感光体とを含み，
　前記電子写真方式感光体は，
　導電性基板を含む支持体と，
　前記支持体の上部に形成された第１コーティング層と，
　前記第１コーティング層の上部に形成された感光層と，
を備え，
　前記第１コーティング層は，有機溶媒に可溶性の電荷輸送材料，および結合剤樹脂を含むことを特徴とする，電子写真方式ドラム。
【請求項２１】
前記第１コーティング層に含まれる前記電荷輸送材料は，下記化学式（３）の化合物であり，
【化３】
2004038189.tif 000012
　前記化学式（３）中のＲ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ１９，Ｒ２０，Ｒ２１，Ｒ２２，Ｒ２３，およびＲ２４は，それぞれ独立した水素原子，ハロゲン原子，ヒドロキシル基，カルボキシル基，シアノ基，アミノ基，ニトロ基，置換もしくは非置換された炭素原子数１〜２０のアルキル基，置換もしくは非置換された炭素原子数６〜３０のアリル基，置換もしくは非置換された炭素原子数１〜２０のハロゲン化アルキル基，置換もしくは非置換された炭素原子数７〜３０のアルアルキル基，または，置換もしくは非置換された炭素原子数１〜２０のアルコキシ基を示し，画像形成装置に脱着可能であることを特徴とする，請求項２０に記載の電子写真方式ドラム。
【請求項２２】
電子写真方式感光体は，ドラムの上に位置し，
　前記電子写真方式感光体は，
　導電性基板を含む支持体と，
　前記支持体の上部に形成された第１コーティング層と，
　前記第１コーティング層の上部に形成された感光層と，
を備え，
　前記第１コーティング層は，有機溶媒に可溶性の電荷輸送材料，および結合剤樹脂を含み，
　前記電子写真方式感光体を帯電させる帯電装置と，前記電子写真方式感光体上に形成された静電気潜像を現像させる現像ユニットと，前記電子写真方式感光体の表面を洗浄する洗浄装置のうち少なくとも１つを含むことを特徴とする，電子写真方式カートリッジ。
【請求項２３】
前記第１コーティング層に含まれる前記電荷輸送材料は，下記化学式（４）の化合物であり，
【化４】
2004038189.tif 000013
　前記化学式（４）中のＲ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ１９，Ｒ２０，Ｒ２１，Ｒ２２，Ｒ２３，およびＲ２４は，それぞれ独立した水素原子，ハロゲン原子，ヒドロキシル基，カルボキシル基，シアノ基，アミノ基，ニトロ基，置換もしくは非置換された炭素原子数１〜２０のアルキル基，置換もしくは非置換された炭素原子数６〜３０のアリル基，置換もしくは非置換された炭素原子数１〜２０のハロゲン化アルキル基，置換もしくは非置換された炭素原子数７〜３０のアルアルキル基，または，置換もしくは非置換された炭素原子数１〜２０のアルコキシ基であることを特徴とする，請求項２２に記載の電子写真方式カートリッジ。
【請求項２４】
電子写真方式感光体を含む光導電体ユニットと，
　前記光導電体ユニットを帯電させる帯電装置と，
　帯電された前記光導電体ユニットに画像形成光を照射することによって光導電体ユニット上に静電気潜像を形成する画像形成光照射装置と，
　トナーを使用して前記静電気潜像を現像し，前記光導電体ユニット上にトナー画像を形成する現像ユニットと，
　受容体上にトナー画像を伝送する伝送装置とを備え，
　前記電子写真方式光導電体には，
　導電性基板を含む支持体と，
　前記支持体の上部に形成された第１コーティング層と，
　前記第１コーティング層の上部に形成された感光層と，
が設けられ，
　前記第１コーティング層は，有機溶媒に可溶性の電荷輸送材料，および結合剤樹脂を含むことを特徴とする，画像形成装置。
【請求項２５】
前記第１コーティング層に含まれる前記電荷輸送材料は，下記化学式（５）の化合物であり，
【化５】
2004038189.tif 000014
　前記化学式（５）中のＲ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ１９，Ｒ２０，Ｒ２１，Ｒ２２，Ｒ２３，およびＲ２４は，それぞれ独立した水素原子，ハロゲン原子，ヒドロキシル基，カルボキシル基，シアノ基，アミノ基，ニトロ基，置換もしくは非置換された炭素原子数１〜２０のアルキル基，置換もしくは非置換された炭素原子数６〜３０のアリル基，置換もしくは非置換された炭素原子数１〜２０のハロゲン化アルキル基，置換もしくは非置換された炭素原子数７〜３０のアルアルキル基，または，置換もしくは非置換された炭素原子数１〜２０のアルコキシ基であることを特徴とする，請求項２４に記載の画像形成装置。
【発明の詳細な説明】
【技術分野】
【０００１】
　本発明は，電子写真方式感光体に係り，特に，画像欠陥が減少し，電気的特性が改善された電子写真方式感光体，電子写真現像用液体トナー，電子写真方式ドラム，電子写真方式カートリッジ，画像形成装置に関する。
【背景技術】
【０００２】
　一般的に，電子写真方式感光体は，導電性基板上に電荷生成材料，電荷輸送材料，結合剤樹脂よりなる感光層を形成してなる。感光層としては，電荷生成層と電荷輸送層とを積層して得られる機能分離型の積層型が主に使われている。
【０００３】
　一方，単純な製造工程で生産可能な単層型感光体が，オゾン発生の少ない正極のコロナ放電での使用が可能であるという効果的な帯電性により注目を集めている。
【０００４】
　単層型電子写真方式感光体としては，従来，例えば特許文献１で知られるＰＶＫ／ＴＮＦ電荷移動錯体よりなる感光体，特許文献２で知られる光導電性フタロシアニンを樹脂に分散させた感光体，特許文献３で知られるチアピリリウムとポリカーボネートとの凝集体を電荷輸送材料と共に樹脂に分散させた感光体などが代表的である。しかし，このような感光体は，静電気特性が十分ではなく，かつ，材料選択に制約があり，材料の有害性が問題視されていて現在は使われていない。
【０００５】
　現在，開発の主流となっている単層型感光体は，特許文献４で知られる電荷生成材料を正孔輸送材料および電子輸送材料と共に結合剤樹脂に分散させた感光体である。このような感光体は，電荷生成と電荷輸送機能が相異なる材料に分離されているので，材料選択の幅が広い。また，電荷生成材料の濃度を低く設定できるので感光層の機能的，化学的耐久性を向上することができる。
【０００６】
　上記のような層構造においても，感光体は画像形成のための基本性能を発揮できるが，画像欠陥のない良好な画像を得ることは困難であった。実用的には画像欠陥のない画像を得ることが重要であり，さらに長時間使用し続ける場合には画像損失なしに良好な画質を長時間維持できなければならない。しかし，有機感光層が導電性支持体上に直接コーティングされる場合，導電性支持体からの電子流入による画像欠陥が生じる。このような画像欠陥は，結局感光体の実用性を低下させる問題となる。
【０００７】
　上記の問題を克服するために導電性支持体上に陽極酸化処理をしたり，感光層の下にミクロン単位以下の厚さを有する第１コーティング層を形成してみたが，画像欠陥の上記問題は解決されなかった。また，第１コーティング層の厚さを１ミクロン以上に厚く形成する場合は画像欠陥を減らすことができるが，導電性支持体に流入される電荷の移動が妨害され露光電位が高くなる結果を招き，電気的特性が不良になる問題が生じていた。
【０００８】
【特許文献１】米国特許第３,４８４,２３７号明細書
【特許文献２】米国特許第３,３９７,０８６号明細書
【特許文献３】米国特許第３,６１５,４１４号明細書
【特許文献４】特開昭５４−１６３３号公報
【発明の開示】
【発明が解決しようとする課題】
【０００９】
　本発明は，従来の電子写真方式感光体が有する上記問題点に鑑みてなされたものであり，本発明の目的は，画像欠陥を最小化すると同時に電気的特性を改善することが可能な，新規かつ改良された電子写真方式感光体，電子写真現像用液体トナー，電子写真方式ドラム，電子写真方式カートリッジ，画像形成装置を提供することである。
【課題を解決するための手段】
【００１０】
　上記課題を解決するために，本発明のある観点によれば，導電性基板を含む支持体と，上記支持体の上部に形成された第１コーティング層と，上記第１コーティング層の上部に形成された感光層とを含み，上記第１コーティング層は，有機溶媒に可溶性の電荷輸送材料，および結合剤樹脂を含むことを特徴とする，電子写真方式感光体が提供される。
【００１１】
　ここで，上記第１コーティング層に含まれる上記電荷輸送材料は，下記化学式（１）の化合物であり，
【化１】
2004038189.tif 000003
　上記化学式（１）中のＲ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ１９，Ｒ２０，Ｒ２１，Ｒ２２，Ｒ２３，およびＲ２４は，それぞれ独立した水素原子，ハロゲン原子，ヒドロキシル基，カルボキシル基，シアノ基，アミノ基，ニトロ基，置換もしくは非置換された炭素原子数１〜２０のアルキル基，置換もしくは非置換された炭素原子数６〜３０のアリル基，置換もしくは非置換された炭素原子数１〜２０のハロゲン化アルキル基，置換もしくは非置換された炭素原子数７〜３０のアルアルキル基，または，置換もしくは非置換された炭素原子数１〜２０のアルコキシ基であるとしても良い。
【００１２】
　また，上記化学式（１）の化合物は，下記化学式（２）の化合物であるとしても良い。
【化２】
2004038189.tif 000004
【００１３】
　また，上記第１コーティング層に含まれる電荷輸送材料を溶解するための溶媒は，アルコール系溶媒，ハロゲン化溶媒，またはこれらを混合した共溶媒であるとしても良い。ここで，上記アルコール系溶媒は，２−クロロエタノールであるとしても良く，上記ハロゲン化溶媒は，１，１，２−トリクロロエタン，クロロホルム，ジクロロメタン，ジクロロエタン，またはこれらの混合溶媒のいずれかであるとしても良い。
【００１４】
　また，上記結合剤樹脂は，ポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラール，ポリビニルアセタール，ポリビニルホルマール，ポリスルホン，ポリビニルアルコール，エチルセルロース，フェノール樹脂，ポリイミド，カルボキシ−メチルセルロース，ポリウレタンよりなる群から選択される１の物質または２以上の混合物であるとしても良い。ここで，上記結合剤樹脂は，ポリアミドであるとしても良い。
【００１５】
　また，上記第１コーティング層の厚さは，１〜５μmであっても良い。
【００１６】
　また，上記感光層は，電荷生成材料，電子輸送材料，および正孔輸送材料を全て含む単層型であっても良く，また，電荷生成層および電荷輸送層を含む積層型であり，上記電荷生成層は電荷生成材料を含み，上記電荷輸送層は正孔輸送材料および電子輸送材料を含むとしても良い。
【００１７】
　ここで，上記電荷生成材料は，フタロシアニン系顔料，アゾ系顔料，キノン系顔料，ぺリレン系顔料，インジゴ系顔料，ビスベンゾイミダゾール系顔料，キナクリドン系顔料，アズレニウム系染料，スクアリリウム系染料，ピリリウム系染料，トリアリルメタン系染料，およびシアニン系染料の有機材料，ならびに，無定形シリコン，無定形セレン，三方晶セレン，テルル，セレン−テルル合金，硫化カドミウム，硫化アンチモン，および硫化亜鉛の無機材料よりなる群から選択される１つ以上の材料であっても良く，上記正孔輸送材料は，ピレン系，カルバゾール系，ヒドラゾン系，オキサゾール系，オキサジアゾ−ル系，ピラゾリン系，アリルアミン系，アリルメタン系，ベンジジン系，チアゾ−ル系，スチリル系化合物よりなる群から選択される１つ以上の物質であるとしても良く，上記電子輸送材料は，ベンゾキノン系，シアノエチレン系，シアノキノジメタン系，フルオレノン系，キサントン系，フェナントラキノン系，無水フタル酸系，チオピラン系，ジフェノキノン系の電荷吸引性低分子化合物，電子輸送性の高分子化合物および電子輸送性を有する顔料よりなる群から選択される１つ以上の物質であっても良い。
【００１８】
　また，上記感光層は，結合剤樹脂をさらに含むこともできる。ここで，上記結合剤樹脂は，ポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラール，ポリビニルアセタール，ポリビニルホルマール，ポリスルホン，ポリビニルアルコール，エチルセルロース，フェノール樹脂，ポリアミド，カルボキシ−エチルセルロース，およびポリウレタンよりなる群から選択される１つ以上の物質であるとしても良い。
【００１９】
　また，上記感光層の厚さは，５〜５０μmの範囲であるとしても良い。
【００２０】
　上記課題を解決するために，本発明の第２の観点によれば，ドラムと，上記ドラム上に位置した電子写真方式感光体とを含む電子写真方式ドラムが提供される。かかる電子写真方式感光体は，上記第１の観点に示した特性を有する。上記電子写真方式ドラムは通常画像形成装置に脱着できる。
【００２１】
　上記課題を解決するために，本発明の第３の観点によれば，電子写真方式感光体が，ドラムの上に位置し，上記電子写真方式感光体を帯電させる帯電装置と，上記電子写真方式感光体上に形成された静電気潜像を現像させる現像ユニットと，上記電子写真方式感光体の表面を洗浄する洗浄装置のうち少なくとも１つを含むことを特徴とする，電子写真方式カートリッジが提供される。かかる電子写真方式感光体は，上記第１の観点に示した特性を有する。上記電子写真方式カートリッジは画像形成装置に脱着できる。
【００２２】
　上記課題を解決するために，本発明の第４の観点によれば，電子写真方式感光体を含む光導電体ユニットと，上記光導電体ユニットを帯電させる帯電装置と，帯電された上記光導電体ユニットに画像形成光を照射することによって光導電体ユニット上に静電気潜像を形成する画像形成光照射装置と，トナーを使用して上記静電気潜像を現像し，上記光導電体ユニット上にトナー画像を形成する現像ユニットと，受容体上にトナー画像を伝送する伝送装置とを備えた画像形成装置が提供される。かかる電子写真方式光導電体は，上記第１の観点に示した電子写真方式感光体と同様の特性を有する。
【発明の効果】
【００２３】
　以上詳述したように本発明の感光体は，支持体上に第１コーティング層および感光層を備える。上記第１コーティング層は，有機溶媒に可溶性の電荷輸送材料，および結合剤樹脂を含む。このように支持体と感光層との間に適切な厚さの中間層として第１コーティング層を介在させることによって，支持体からの電子の流入を防ぎ，画像欠陥を最小化する。また，電荷輸送材料を添加して第１コーティング層の厚さによって生じる露光電位上昇を抑制して電気的特性を改善する効果を得る。
【発明を実施するための最良の形態】
【００２４】
　以下に添付図面を参照しながら，本発明の好適な実施の形態について詳細に説明する。
【００２５】
　（第１の実施の形態）
　図１は，第１の実施形態による写真方式有機感光体１を示すブロック図である。上記電子写真方式感光体１は，感光層２，第１コーティング層３，導電性基板４からなり，導電性基板４上に第１コーティング層３が形成され，さらに第１コーティング層３上に感光層２が形成されている。
【００２６】
　本実施形態における第１コーティング層に含まれる電荷輸送材料は下記化学式（３）の化合物が望ましい。
【化３】
2004038189.tif 000005
【００２７】
　上記化学式（３）中のＲ１，Ｒ２，Ｒ３，Ｒ４，Ｒ５，Ｒ６，Ｒ７，Ｒ８，Ｒ９，Ｒ１０，Ｒ１１，Ｒ１２，Ｒ１３，Ｒ１４，Ｒ１５，Ｒ１６，Ｒ１７，Ｒ１８，Ｒ１９，Ｒ２０，Ｒ２１，Ｒ２２，Ｒ２３，およびＲ２４は，それぞれ独立した水素原子，ハロゲン原子，ヒドロキシル基，カルボキシル基，シアノ基，アミノ基，ニトロ基，置換もしくは非置換された炭素原子数１〜２０のアルキル基，置換もしくは非置換された炭素原子数６〜３０のアリル基，置換もしくは非置換された炭素原子数１〜２０のハロゲン化アルキル基，置換もしくは非置換された炭素原子数７〜３０のアルアルキル基，または，置換もしくは非置換された炭素原子数１〜２０のアルコキシ基を示す。
【００２８】
　上記化学式（３）の化合物で使われる置換基であるアルキル基は，炭素数１〜２０の直鎖または分枝型ラジカルを含み，望ましくは，１〜１２つの炭素原子を有する線形または分枝型ラジカルを含む。より望ましいアルキルラジカルは１〜８つの炭素原子を有するアルキルである。このようなラジカルの例としては，メチル，エチル，ｎ−プロピル，イソプロピル，ｎ−ブチル，イソブチル，ｓｅｃ−ブチル，ｔ−ブチル，ペンチル，イソアミル，ヘキシル，オクチルなどが挙げられる。また，更に望ましいのは，１〜３つの炭素原子を有する低級アルキルラジカルである。
【００２９】
　上記化学式（３）の化合物で使われる置換基であるアルコキシ基は，炭素数１〜２０のアルキル部分を有する酸素−含有線形または分枝型ラジカルを含む。１〜６つの炭素原子を有する低級アルコキシラジカルであることが望ましく，１〜３つの炭素原子を有する低級アルコキシラジカルであることがさらに望ましい。このようなラジカルの例としては，メトキシ，エトキシ，プロポキシ，ブトキシおよびｔ−ブトキシが挙げられる。上記アルコキシラジカルは，フッ素，塩素または臭素のような１つ以上のハロ原子にさらに置換されてハロアルコキシラジカルが提供される。１〜３つの炭素原子を有する低級ハロアルコキシラジカルであることがさらに望ましい。このようなラジカルの例としては，フルオロメトキシ，クロロメトキシ，トリフルオロメトキシ，トリフルオロエトキシ，フルオロエトキシおよびフルオロプロポキシが挙げられる。
【００３０】
　上記化学式（３）の化合物で使われる置換基であるアリル基は，単独または組み合わせて使われ，１つ以上のリングを含む炭素原子数６〜３０つの炭素環芳香族システムを意味する。上記リングはペンダント方法により一緒に付着し，または融合する。アリルという用語は，フェニル，ナフチル，テトラヒドロナフチルおよびビフェニルのような芳香族ラジカルを含む。さらに望ましいアリルはフェニルである。上記アリル基はヒドロキシ，ハロ，ハロアルキル，ニトロ，シアノ，アルコキシおよび低級アルキルアミノのような１〜３つの置換基を有することができる。
【００３１】
　上記化学式（３）の化合物で使われる置換基であるアルアルキル基は，上記定義されたようにアリル基で水素原子のうち一部が低級アルキル，例えば，メチル，エチル，プロピルなどのようなラジカルに置換されたことを意味する。例えば，ベンジル，フェニルエチルなどがある。
【００３２】
　上記化学式（３）の化合物で使われる置換基であるハロゲン化アルキル基は，上記定義されたようなアルキル基で水素原子のうち一部がフッ素，塩酸または臭素のような１つ以上のハロ原子にさらに置換されたことを意味する。例えば，フルオロメチル，クロロエチルなどがある。
【００３３】
　上記化学式（３）の化合物のうち，望ましい構造の化合物は，下記化学式（４）の化合物である。
【化４】
2004038189.tif 000006
【００３４】
　上記第１コーティング層に使われる電荷輸送材料を溶解するための溶媒としてはアルコール系溶媒，ハロゲン化溶媒，またはこれらを混合した共溶媒が望ましい。より望まくは，２−クロロエタノール，１，１，２−トリクロロエタン／ジクロロメタンまたは２−クロロエタノール／ジクロロメタンが良い。
【００３５】
　上記アルコール系溶媒としては通常使われるものであれば特別な制限なしに使用でき，望ましくは，２−クロロエタノールが良い。また上記ハロゲン化溶媒としては１，１，２−トリクロロエタン，クロロホルム，ジクロロメタン，またはジクロロエタンなどが望ましく，ジクロロメタンが特に望ましい。
【００３６】
　上記第１コーティング層に使われる結合剤樹脂としては感光体を製造するために該当分野で通常使われるものであれば，制限なく使用できる。ここでは，ポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラール，ポリビニルアセタール，ポリビニルホルマール，ポリスルホン，ポリビニルアルコール，エチルセルロース，フェノール樹脂，ポリアミド，カルボキシ−メチルセルロース，ポリウレタンなどが挙げられる。これらは単独に使われることもあれば，２種類以上を混合して使用することもある。この中でも望ましくは，主成分としてポリイミド分子の中でエーテル結合を有する共重合ポリイミド，あるいはポリイミド分子の中で低級アルキル基を有する脂肪族リングまたはヘテロ原子リングを有する共重合ポリアミドが良い。
【００３７】
　上記第１コーティング層は，１〜５μmの厚さを有するのが望ましい。これは，厚さが１μm未満である場合は支持体からの電子流入を抑制し難くなり，５μmを超える場合には露光電位が上昇して電気的特性が悪化する恐れがあるからである。
【００３８】
　一般的に，電子写真方式感光体は支持体上に感光層を塗布したものが使われる。上記支持体としては金属，プラスチックなどよりなるドラムあるいはベルト形状を有するものを使用する。
【００３９】
　上記感光層は，積層型または単層型の２つに大別でき，上記積層型は電荷生成材料を含む電荷生成層および電荷輸送材料を含む電荷輸送層を有し，上記単層型は単一層に電荷生成材料および電荷輸送材料を全て含む。
【００４０】
　上記感光層に使われる上記電荷生成材料としては，例えば，フタロシアニン系顔料，アゾ系顔料，キノン系顔料，ぺリレン系顔料，インジゴ系顔料，ビスベゾイミダゾール系顔料，キナクリドン系顔料，アズレ二ウム系染料，スクアリリウム系染料，ピリリウム系染料，トリアリルメタン系染料，シアニン系染料などの有機材料や，アモルファスシリコン，アモルファスセレン，三方晶セレン，テルル，セレン−テルル合金，硫化カドミウム，硫化アンチモン，硫化亜鉛などの無機材料が挙げられる。感光層に使われる電荷生成材料は，上記材料に限定されず，またこれらを単独に使用することも可能であるが，２種類以上を混合して使用することも可能である。
【００４１】
　上記積層型感光層の場合には，上記電荷生成材料を結合剤樹脂と共に溶媒に分散させて塗布したり，真空蒸着，スパッタリング，ＣＶＤ法などの手段で成膜して電荷生成層を形成したりする。電荷生成材料の厚さは通常０.１μm〜１.０μmの範囲内で設定する。これは，上記厚さが０.１μm未満であれば電荷生成が行われないおそれがあり，１.０μmを超えれば闇減衰が大きくなり感光層の効率性が低下する問題点があるからである。
【００４２】
　上記感光層の結合剤樹脂としては，電気絶縁性の高分子重合体が望ましく，例えば，ポリカーボネート，ポリエステル，メタクリル樹脂，アクリル樹脂，ポリ塩化ビニル，ポリ塩化ビニリデン，ポリスチレン，ポリビニルアセテート，シリコン樹脂，シリコン−アルキド樹脂，スチレン−アルキド樹脂，ポリ−Ｎ−ビニルカルバゾール，フェノキシ樹脂，エポキシ樹脂，ポリビニルブチラール，ポリビニルアセタール，ポリビニルホルマール，ポリスルホン，ポリビニルアルコール，エチルセルロース，フェノール樹脂，ポリイミド，カルボキシ−メチルセルロース，ポリウレタンなどが挙げられる。また，結合剤樹脂はこれらに限定されない。この高分子重合体は，単独に使われることもあれば，２種類以上を混合して使用することもある。
【００４３】
　単層型感光体の場合には，上記電荷生成材料を結合剤樹脂と電荷輸送材料などと共に溶媒に分散させ，塗布することによって感光層を得る。この場合，電荷輸送材料としては，正孔輸送材料と電子輸送材料とがある。
【００４４】
　本実施形態の感光層に使用できる正孔輸送材料としては，例えばピレン系，カルバゾール系，ヒドラゾン系，オキサゾール系，オキサジアゾ−ル系，ピラゾリン系，アリルアミン系，アリルメタン系，ベンジジン系，チアゾ−ル系，スチリル系などの含窒素環式や縮合多環式化合物が挙げられる。また，これらの置換基を主鎖あるいは側鎖が有する高分子化合物やポリシラン系化合物を使用することも可能である。しかし，これらに限定されるわけではない。
【００４５】
　本実施形態の感光層に使用できる電子輸送材料としては，例えば，ベンゾキノン系，シアノエチレン系，シアノキノジメタン系，フルオレノン系，キサントン系，フェナントラキノン系，無水フタル酸系，チオピラン系，ジフェノキノン系などの電子吸引性低分子化合物が挙げられる。また，これらに限定されるわけではない。電子輸送性高分子化合物やｎ型半導体特性を有する顔料などでもよい。
【００４６】
　本実施形態の電子写真方式感光体に併用できる電荷輸送材料または正孔輸送材料は，上記に限定されず，その使用においては単独あるいは２種類以上を混合して使用することもできる。
【００４７】
　上記感光層の厚さは積層型，単層型に関係なく通常５μm〜５０μmの範囲内に設定される。塗布法に使われる溶媒としてはアルコール類，ケトン類，アミド類，エーテル類，エステル類，スルホン類，芳香族類，脂肪族ハロゲン化炭化水素類などの有機溶媒が挙げられる。塗布法としては，浸漬塗布，リング塗布，ロール塗布，スプレー塗布が挙げられるが，本実施形態の電子写真方式感光体はいかなる方法を使用して作成しても良い。
【００４８】
　上記積層型または単層型感光層で，結合剤樹脂の含量は電荷輸送材料１重量部を基準として，０.５〜２重量部であることが望ましい。これは，電荷輸送材料が０.５重量部未満であれば感光層のうちの樹脂含量が少なくなり，望ましくならず，２重量部を超えれば電荷輸送能力が不十分になるので，感度が低くて残留電位が大きくなる傾向があり，望ましくないからである。
【００４９】
　本実施形態において，インタフェースバンドの形成を抑制し，支持体上の欠陥を補完するために，上記支持体と感光層との間に導電層をさらに形成できる。上記導電層は，カーボンブラック，グラファイト，金属粉末，または金属酸化物粉末のような導電性粉末を溶媒に分散させた後で得られた分散液を，支持体上に塗布し，乾燥させて得られる。上記導電層の厚さは５〜５０μm範囲であることが望ましい。
【００５０】
　また，結合剤樹脂と共に可塑剤，レベリング剤，分散安定剤，酸化防止剤，光劣化防止剤などの添加剤が使用できる。
【００５１】
　上記酸化防止剤としては，例えば，フェノール系，硫黄系，リン系，アミン系化合物などの酸化防止剤が挙げられる。
【００５２】
　上記光劣化防止剤としては，例えば，ベンゾトリアゾ−ル系化合物，ベンゾフェノン系化合物，干渉アミン系化合物などが挙げられる。
【００５３】
　上記のような本実施形態による感光体は，コピー機の他にもレーザープリンタ，ＣＲＴプリンタ，ＬＥＤプリンタ，液晶プリンタおよびレーザー電子写真分野で使用できる。特に，液体トナー電子写真現像用に有用である。
【００５４】
　以下で，詳細な実施の形態を挙げて本実施形態をより詳しく説明する。
【００５５】
　（第２の実施の形態）
　（第１コーティング層）
　アルミニウムドラムにポリアミド（東レ社 アミラン ＣＭ８０００）０.２５ｇ，電荷輸送材料である下記化学式（５）の化合物０.２５ｇを共溶媒（２−クロロエタノール６.６５ｇ，ジクロロメタン２.８５ｇ）に溶解させ，ろ過（孔の大きさ＝１μm）する。その後，リングコーティング装置において３００mm／minの速度にコーティングし，１２０℃の温度で３０分間乾燥させて厚さ約２ミクロンの第１コーティング層を形成した。
【００５６】
【化５】
2004038189.tif 000007
【００５７】
　（感光層）
　＜組成＞
　ガンマ型チタニルフタロシアニン（γ−ＴｉＯＰｃ， Ｈ.Ｗ.Ｓａｎｄｓ）：８重量部
　正孔輸送材料（ＭＰＣＴ１０，三菱製紙社製）：３０重量部
　電子輸送材料（ＢＣＭＦ，三星 Ｉｍａｇｉｎｇ Ｌａｂ.）：２０重量部
　バインダー（Ｏ−ＰＥＴ，鐘紡社）：６０重量部
　酸化防止剤（Ｉｒｇａｎｏｘ １０１０，チバ社）：１１.８重量部
【００５８】
　上記組成の中，ガンマ型チタニルフタロシアニンを除外した他の物質を１，１，２−トリクロロエタン（４）／ジクロロメタン（６）共溶媒４６０.２重量部に溶解した。構成物質を全て溶かした後，ミリングされたガンマ型チタニルフタロシアニンを入れて分散させ，ろ過（孔の大きさ＝５μm）する。その後，リングコーティング装置において３００mm／minの速度でコーティングし，１１０℃の温度で６０分間乾燥させ，厚さ１２μmの感光層を上記第１コーティング層上に形成して感光体を完成した。
【００５９】
　（比較例１）
　（感光層）
　＜組成＞
　ガンマ型チタニルフタロシアニン（γ−ＴｉＯＰｃ，Ｈ.Ｗ.Ｓａｎｄｓ）：８重量部
　正孔輸送材料（ＭＰＣＴ１０，三菱製紙社）：３０重量部
　電子輸送材料（ＢＣＭＦ，三星 Ｉｍａｇｉｎｇ Ｌａｂ.）：２０重量部
　バインダー（Ｏ−ＰＥＴ，鐘紡社）：６０重量部
　酸化防止剤（Ｉｒｇａｎｏｘ１０１０，チバ社）：１１.８重量部
【００６０】
　上記組成の中，ガンマ型チタニルフタロシアニンを除外した他の物質を１，１，２−トリクロロエタン（４）／ジクロロメタン（６）共溶媒４６０.２重量部に溶解した。構成物質を全て溶かした後，ミリングされたガンマ型チタニルフタロシアニンを入れて分散させ，ろ過（孔の大きさ＝５μm）する。その後，リングコーティング装置において３００mm／minの速度でコーティングし，１１０℃の温度で６０分間乾燥し，厚さ１２μmの感光層をアルミニウムドラム上に形成して感光体を完成した。
【００６１】
　（比較例２）
　（第１コーティング層）
　アルミニウムドラムにポリアミド（東レ社 アミラン ＣＭ８０００）０.３ｇを２−クロロエタノール９.７ｇに溶解させ，ろ過（孔の大きさ＝１μm）する。その後，リングコーティング装置において３００mm／minの速度でコーティングし，１２０℃の温度で３０分間乾燥し，厚さ１ミクロン未満の第１コーティング層を形成した。
【００６２】
　（感光層）
　＜組成＞
　ガンマ型チタニルフタロシアニン（γ−ＴｉＯＰｃ，Ｈ.Ｗ.Ｓａｎｄｓ）：８重量部
　正孔輸送材料（ＭＰＣＴ１０，三菱製紙社）：３０重量部
　電子輸送材料（ＢＣＭＦ，三星 Ｉｍａｇｉｎｇ Ｌａｂ.）：２０重量部
　バインダー（Ｏ−ＰＥＴ，鐘紡社）：６０重量部
　酸化防止剤（Ｉｒｇａｎｏｘ１０１０，チバ社）：１１.８重量部
【００６３】
　上記組成の中，ガンマ型チタニルフタロシアニンを除外した他の物質を１，１，２−トリクロロエタン（４）／ジクロロメタン（６）共溶媒４６０.２重量部に溶解した。構成物質を全て溶かした後，ミリングされたガンマ型チタニルフタロシアニンを入れて分散させ，ろ過（孔の大きさ＝５μm）する。その後，リングコーティング装置において３００mm／minの速度でコーティングし，１１０℃の温度で６０分間乾燥し，厚さ１２μmの感光層を上記第１コーティング層上に形成して感光体を完成した。
【００６４】
　（比較例３）
　（第１コーティング層）
　アルミニウムドラムにポリアミド（東レ社 アミランＣＭ８０００）０.５ｇを２−クロロエタノール９.５ｇに溶解させ，ろ過（孔の大きさ＝１μm）する。その後，リングコーティング装置において３００mm／minの速度でコーティングし，１２０℃の温度で３０分間乾燥し，厚さ２ミクロンの第１コーティング層を形成した。
【００６５】
　（感光層）
　＜組成＞
　ガンマ型チタニルフタロシアニン（γ−ＴｉＯＰｃ，Ｈ.Ｗ.Ｓａｎｄｓ）：８重量部
　正孔輸送材料（ＭＰＣＴ１０，三菱製紙社）：３０重量部
　電子輸送材料（ＢＣＭＦ，三星 Ｉｍａｇｉｎｇ Ｌａｂ.）：２０重量部
　バインダー（Ｏ−ＰＥＴ，鐘紡社）：６０重量部
　酸化防止剤（Ｉｒｇａｎｏｘ１０１０，チバ社）：１１.８重量部
【００６６】
　上記組成の中，ガンマ型チタニルフタロシアニンを除外した他の物質を１，１，２−トリクロロエタン（４）／ジクロロメタン（６）共溶媒４６０.２重量部に溶解した。構成物質を全て溶かした後，ミリングされたガンマ型チタニルフタロシアニンを入れて分散させ，ろ過（孔の大きさ＝５μm）する。その後，リングコーティング装置において３００mm／minの速度でコーティングし，１１０℃の温度で６０分間乾燥し，厚さ１２μmの感光層を上記第１コーティング層上に形成して感光体を完成した。
【００６７】
　（実験例１）
　（画像評価）
　以下の液体トナー現像器は，上記第２の実施形態，比較例１〜３で得られた電子写真方式感光体を使用して製作された。この液体トナー現像器でプリンティングして得られた画像について画像欠陥（画像で微小点発生の有無）を評価し，その結果を下記の表（１）に示した（帯電電位を９００Ｖに合わせた）。
【表１】
2004038189.tif 000008
【００６８】
　上記表（１）から分かるように，画像評価の結果，第１コーティング層のない比較例１，あるいは，第１コーティング層はあるが厚さが１ミクロン未満である比較例２の場合，画像に小さな微小点が生じる欠陥が現れた。しかし，第２の実施形態と比較例３のように１ミクロン以上の第１コーティング層の厚さを有する場合，画像欠陥が生じなかった。
【００６９】
　（実験例２）
　（電気的特性評価）
　上記第２の実施形態，比較例１および３で製造した感光体についてＰＤＴ２０００（ＱＥＡ）を利用して８ｋＶ印加時の帯電電位と１μJ／cm２のエネルギーで露光する時の露光電位などの電気的特性を評価して下記の表（２）に示した。
【表２】
2004038189.tif 000009
【００７０】
　上記表（２）の結果で分かるように，本実施形態の感光体は第１コーティング層の厚さが約２ミクロンであって，ブロッキング層として作用して支持体からの電子の流入を抑制できた。電荷輸送材料を入れない比較例３の場合，露光電位は大幅上昇したが，電荷輸送材料を添加した第２の実施形態の場合には，第１コーティング層が含まれていない比較例１のように露光電位が上がらない安定した電気的特性が得られた。
【００７１】
　（第３の実施の形態）
　次に，上述した感光体を利用した他の実施形態を示す。
【００７２】
　図２は，第３の実施形態による電子写真方式光導電体ドラム２８，電子写真方式カートリッジ２１および画像形成装置３０を示す概略図である。
【００７３】
　図２に示したように，本実施形態は，電子写真方式光導電体ドラム２８，電子写真方式カートリッジ２１，または画像形成装置３０において使用できる。電子写真方式光導電体ドラム２８は，上述した電子写真方式感光体と同様の特性を有する電子写真方式光導電体２９で形成される。上記電子写真方式カートリッジ２１は，電子写真方式光導電体２９と，上記電子写真方式光導電体２９を帯電させる帯電装置２５，上記電子写真方式光導電体２９に形成された静電気潜像を現像する現像ユニット２４，および上記電子写真方式光導電体２９の表面を洗浄する洗浄装置２６のうち少なくとも１つを含み形成される。また，電子写真方式カートリッジ２１は上記画像形成装置３０に脱着できる。
【００７４】
　画像形成装置３０に使用される上記電子写真方式光導電体ドラム２８は，一般的に画像形成装置３０に脱着可能で，その上に形成された電子写真方式光導電体２９を含む。
【００７５】
　一般的に，画像形成装置３０は，光導電体ユニット（例えば，電子写真方式光導電体ドラム２８），上記光導電体ユニットを帯電させる帯電装置２５，上記光導電体ユニット上に静電気潜像を形成するために画像形成光に帯電された光導電体ユニットに照射される画像形成光照射装置２２，上記光導電体ユニット上にトナー画像を形成するためにトナーで静電気潜像を現像する現像ユニット２４，および紙Ｐ等の受容体上に上記トナー画像を伝送する伝送装置２７を含む。上記光導電体ユニットは，前述したような電子写真方式光導電体２９を含む。上記帯電装置２５は，帯電ユニットであって，電圧を供給することにより，，上記電子写真方式導電体２９を帯電させうる。連続して使用し続けるために，上記画像形成装置３０は，必要な時に電子写真方式光導電体２９の表面上の残留電荷を除去するために事前露出ユニット２３を含むこともできる。
【００７６】
　以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７７】
　上述したように，本発明による電子写真方式感光体は，支持体からの電子流入を抑制して画像欠陥を最小化しながらも，第１コーティング層に含まれている電荷輸送材料によって露光電位上昇を抑制して，電気的特性の改善が可能である。また，コピー機の他にもレーザープリンタ，ＣＲＴプリンタ，ＬＥＤプリンタ，液晶プリンタおよびレーザー電子写真分野で使用でき，特に，液体トナー電子写真現像用に有用である。
【図面の簡単な説明】
【００７８】
【図１】第１の実施形態による写真方式有機感光体を示すブロック図である。
【図２】第３の実施形態による電子写真方式光導電体ドラム，電子写真方式カートリッジおよび画像形成装置を示す概略図である。
【符号の説明】
【００７９】
　１　電子写真方式感光体
　２　感光層
　３　第１コーティング層
　４　導電性基板（支持板）
２１　電子写真方式カートリッジ
２２　画像形成光照射装置
２３　事前露出ユニット
２４　現像ユニット
２５　帯電装置
２６　洗浄装置
２７　伝送装置
２８　電子写真方式光導電体ドラム
２９　電子写真方式光導電体
３０　画像形成装置
【図１】
2004038189.tif 000015
【図２】
2004038189.tif 000016